(57)【要約】  リバスチグミンの保存安定性に優れており、且つリバスチグミンの皮膚透過性がアルツハイマー病の治療に必要な経皮吸収量が得られる程度まで高められた貼付剤を提供する。  本発明の貼付剤は、支持体と、上記支持体の一面に積層一体化されてなり、且つカルボキシ基を有するアクリル系単量体成分を含有していない（メタ）アクリル酸アルキルエステル系共重合体、及びリバスチグミンを含有している粘着層と、を有していることを特徴とする。【特許請求の範囲】
【請求項１】
支持体と、上記支持体の一面に積層一体化されてなり、且つカルボキシ基を有するアクリル系単量体成分を含有していない（メタ）アクリル酸アルキルエステル系共重合体、及びリバスチグミンを含有している粘着層と、を有していることを特徴とする貼付剤。
【請求項２】
（メタ）アクリル酸アルキルエステル系共重合体が、アルキル基の炭素数が１〜１６である（メタ）アクリル酸アルキル成分を含んでいることを特徴とする請求項１に記載の貼付剤。
【請求項３】
（メタ）アクリル酸アルキルエステル系共重合体が、１−ビニル−２−ピロリドン成分を含んでいることを特徴とする請求項１に記載の貼付剤。
【請求項４】
（メタ）アクリル酸アルキルエステル系共重合体が、（メタ）アクリル酸２−エチルヘキシル成分と、（メタ）アクリル酸２−エチルヘキシル以外の、アルキル基の炭素数が６以上である（メタ）アクリル酸アルキルエステル成分とを含む共重合体（Ａ）を含んでいることを特徴とする請求項１に記載の貼付剤。
【請求項５】
（メタ）アクリル酸アルキルエステル系共重合体が、アルキル基の炭素数が１〜１２であるアクリル酸アルキルエステル成分と、１−ビニル−２−ピロリドン成分とを含む共重合体（Ｂ）を含んでいることを特徴とする請求項１に記載の貼付剤。
【請求項６】
リバスチグミンが遊離塩基型であることを特徴とする請求項１に記載の貼付剤。
【請求項７】
粘着層が、抗酸化剤及びリバスチグミン揮発抑制剤を含有していないことを特徴とする請求項１に記載の貼付剤。
【発明の詳細な説明】
【技術分野】
【０００１】
本発明は、リバスチグミンの保存安定性に優れ、且つリバスチグミンの皮膚透過性がアルツハイマー病の治療に必要な経皮吸収量が得られる程度まで高められた貼付剤に関する。
【背景技術】
【０００２】
近年、高齢者の増加に伴ってアルツハイマー病による認知症患者が増加している。アルツハイマー病における認知症改善薬として、ドネペジル塩酸塩やリバスチグミン酒石酸塩などの抗コリンエステラーゼ剤が開発されている。これらは、臨床現場では、錠剤や液剤などの経口剤として認知症患者に処方されている。【０００３】
しかしながら、認知症患者においては、認知症が進行するにつれて、服薬コンプライアンスの不良や嚥下機能の低下が起こるため、患者自身で治療薬を服用することが困難になることが多くある。したがって、これらの問題を解決して治療薬を安定的に投与できる、経皮吸収剤の開発が求められている。【０００４】
そこで、アルツハイマー病における認知症改善薬の一つであるリバスチグミンを用いた経皮吸収剤の開発が進められている。しかしながら、リバスチグミンを用いてローション剤を調製した場合には、投薬直後の薬物の皮膚透過性を高くすることはできるが、所望の薬効が得られる程度の薬物量を１日以上に亘って持続的に皮膚から吸収させることが困難であった。また、リバスチグミンを用いて貼付剤を調製した場合には、常温で液体であるリバスチグミンを膏体中に高い濃度で安定的に含有させることが難しかった。そのため、貼付剤では、所望の薬効が得られる程度まで、リバスチグミンの皮膚透過性を高めることが困難である。このような問題を解決するために、リバスチグミンを含有する貼付剤について、種々の研究が行われている。【０００５】
特許文献１には、リバスチグミン酒石酸塩、アクリル粘着剤（アルキルアミノメタクリレート共重合体など）、アクリル酸ポリマー、及び界面活性剤を組み合わせた貼付剤が記載されている。しかしながら、特許文献１では、リバスチグミン酒石酸塩の貼付剤中での保存安定性とリバスチグミンの皮膚透過性については記載されていない。【０００６】
特許文献２には、リバスチグミン、ポリメタクリレート、カルボキシ基を含有しているアクリレートコポリマー、及び抗酸化剤を組み合わせた貼付剤が記載されている。特許文献２では、貼付剤中で抗酸化剤はリバスチグミンの分解を抑制するために使用されており、抗酸化剤によってリバスチグミンの保存安定性が向上したことが記載されている。しかしながら、特許文献２では、貼付剤におけるリバスチグミンの皮膚透過性については記載されていない。【０００７】
特許文献３には、リバスチグミン、カルボキシ基を含有しているポリアクリレート接着剤、アクリレートコポリマー、及びビタミンＥからなる貯蔵層と、シリコン接着剤、シリコン油及びビタミンＥからなるシリコン接着層を組み合わせた二層構造の貼付剤が記載されており、このような貼付剤は皮膚への接着力と皮膚透過性が優れていることが記載されている。しかしながら、貯蔵層と接着層とをそれぞれ製造した後に二層を積層するため、特許文献３の貼付剤は製造工程が複雑である。また、貼付剤を保存中にリバスチグミンや抗酸化剤として用いられているビタミンＥなどが貯蔵層と接着層の間で移動するため、貼付剤の保存期間毎に貼付剤におけるリバスチグミンの皮膚透過性が変化する虞れもある。【０００８】
そして、特許文献４には、リバスチグミン、金属原子を含有する架橋剤を含まないアクリル粘着剤、及びスクワランやクエン酸トリエチルなどの揮発抑制剤を組み合わせた貼付剤が開示されている。好適なアクリル粘着剤として、カルボキシ基を側鎖に有する感圧性アクリルポリマーが挙げられている。揮発抑制剤は、常温で液体であるリバスチグミンの製造中の揮発による損失を抑制するために用いられている。特許文献４では、貼付剤の粘着性の向上について検討しているが、リバスチグミンの保存安定性については記載されていない。
【先行技術文献】
【特許文献】
【０００９】
【特許文献１】米国特許第５６０２１７６Ｂ号明細書
【特許文献２】米国特許第６３１６０２３Ｂ号明細書
【特許文献３】米国特許出願公開第２００７／１２８２６３Ａ号明細書
【特許文献４】米国特許出願公開第２０１０／０８７７６８Ａ号明細書
【発明の概要】
【発明が解決しようとする課題】
【００１０】
本発明の課題は、リバスチグミンの保存安定性に優れ、且つリバスチグミンの皮膚透過性がアルツハイマー病の治療に必要な経皮吸収量が得られる程度まで高められた貼付剤を提供することである。
【課題を解決するための手段】
【００１１】
本発明者は、上記課題に鑑み鋭意検討を行ったところ、カルボキシ基を有するアクリル系単量体成分を含有していない（メタ）アクリル酸アルキルエステル系共重合体は、リバスチグミンの保存安定性に優れており、特許文献２，３のように抗酸化剤を含有させたり、特許文献４のようにリバスチグミンの揮発抑制剤を用いなくても、リバスチグミンの分解や揮発を高く低減できることを見出した。【００１２】
カルボキシ基を有するアクリル系単量体成分を含有している（メタ）アクリル酸アルキルエステル共重合体は、特許文献１〜４のいずれでも実施例において使用されており、特に特許文献４では好適なアクリル粘着剤として記載されている。特許文献１〜４の貼付剤では、上記（メタ）アクリル酸アルキルエステル系共重合体を膏体の基材として用いており、この（メタ）アクリル酸アルキルエステル系共重合体と、抗酸化剤や揮発抑制剤などの添加剤とを併用することにより、リバスチグミン貼付剤の改良を行っている。これに対して、カルボキシ基を有するアクリル系単量体成分を含有していない（メタ）アクリル酸アルキルエステル共重合体が、それ自体で、抗酸化剤や揮発抑制剤などの添加剤を用いずとも、リバスチグミンの保存安定性に優れていることは全く意外なことである。【００１３】
本発明は、上記の知見に基づき完成されたものである。本発明の貼付剤は、以下であることを特徴とする。【００１４】
［１］支持体と、上記支持体の一面に積層一体化されてなり、且つカルボキシ基を有するアクリル系単量体成分を含有していない（メタ）アクリル酸アルキルエステル系共重合体、及びリバスチグミンを含有している粘着層と、を有していることを特徴とする貼付剤。
［２］（メタ）アクリル酸アルキルエステル系共重合体が、アルキル基の炭素数が１〜１６である（メタ）アクリル酸アルキル成分を含んでいることを特徴とする［１］に記載の貼付剤。
［３］（メタ）アクリル酸アルキルエステル系共重合体が、１−ビニル−２−ピロリドン成分を含んでいることを特徴とする［１］に記載の貼付剤。
［４］（メタ）アクリル酸アルキルエステル系共重合体が、（メタ）アクリル酸２−エチルヘキシル成分と、（メタ）アクリル酸２−エチルヘキシル以外の、アルキル基の炭素数が６以上である（メタ）アクリル酸アルキルエステル成分とを含む共重合体（Ａ）を含んでいることを特徴とする［１］に記載の貼付剤。
［５］（メタ）アクリル酸アルキルエステル系共重合体が、アルキル基の炭素数が１〜１２であるアクリル酸アルキルエステル成分と、１−ビニル−２−ピロリドン成分とを含む共重合体（Ｂ）を含んでいることを特徴とする［１］に記載の貼付剤。
［６］リバスチグミンが遊離塩基型であることを特徴とする［１］に記載の貼付剤。
［７］粘着層が、抗酸化剤及びリバスチグミン揮発抑制剤を含有していないことを特徴とする［１］に記載の貼付剤。
【発明の効果】
【００１５】
本発明の貼付剤では、上記構成を有している（メタ）アクリル酸アルキルエステル系共重合体を用いることによって、リバスチグミンの保存安定性に優れ、且つリバスチグミンの皮膚透過性がアルツハイマー病の治療に必要な経皮吸収量が得られる程度まで高めることができる。【００１６】
なお、本明細書において「皮膚透過性がアルツハイマー病の治療に必要な経皮吸収量が得られる程度まで高められた」とは、皮膚透過性試験において求められる累積吸収量が０．３ｍｇ／ｃｍ2／２４ｈｒ以上であるときを、「高い」と判断している。
【発明を実施するための形態】
【００１７】
本発明の貼付剤は、支持体と、この支持体の一面に積層一体化されてなる粘着層とを有している。
【００１８】
粘着層には、リバスチグミンが含有されている。リバスチグミン［(S)-N-ethyl-N-methyl-3-[1-(dimethylamino)ethyl]-phenyl carbamate］は、常温で液体の化合物であり、アセチルコリンエステラーゼ阻害作用を有し、アルツハイマー病の治療薬として用いられている。
【００１９】
リバスチグミンには、遊離塩基型と酸付加塩型があり、いずれも本発明の貼付剤に使用することができる。なかでも、遊離塩基型のリバスチグミンが好適である。なお、本明細書において、「リバスチグミン」の語は、特に断らない場合は、遊離塩基型と酸付加塩型の両方をいう。
【００２０】
粘着層中のリバスチグミンの含有量が少ないと、所望の薬効を得るために必要なリバスチグミンの経皮吸収速度を得ることが難しいだけでなく、貼付剤の保存中にリバスチグミンの粘着層からの揮散量が粘着層中の含有量に対して無視できないほど大きくなり、保存安定性が低下する。一方、粘着層中のリバスチグミンの含有量が多いと、リバスグミンが有する可塑化作用により粘着剤が過度に可塑化されて凝集力が低下し、貼付剤の保存中に粘着層が経時的に貼付剤からはみ出したり、貼付剤を皮膚から剥離する際に粘着層が皮膚に残ったりする場合がある。したがって、粘着層中におけるリバスチグミンの含有量は、２〜５０重量％が好ましく、３〜４５重量％がより好ましく、５〜４０重量％がさらに好ましく、７〜３６重量％が特に好ましく、１０〜３６重量％が特により好ましく、１２〜３０重量％が最も好ましい。
【００２１】
粘着層は、（メタ）アクリル酸アルキルエステル系共重合体を含有している。この（メタ）アクリル酸アルキルエステル系共重合体は、共重合体成分として、カルボキシ基を有するアクリル系単量体成分を含有していない。なお、本明細書において（メタ）アクリル酸とは、アクリル酸又はメタクリル酸を意味する。
【００２２】
（メタ）アクリル酸アルキルエステル系共重合体は、（メタ）アクリル酸アルキルエステル成分を含有している。（メタ）アクリル酸アルキルエステル系共重合体中における（メタ）アクリル酸アルキルエステル成分の含有量は、４０重量％以上が好ましい。
【００２３】
（メタ）アクリル酸アルキルエステルのアルキル基の炭素数は、１〜１６が好ましく、１〜１４がより好ましく、２〜１４が特に好ましく、２〜１２が最も好ましい。
【００２４】
（メタ）アクリル酸アルキルエステルとしては、Ｒ−ＯＨ（式中、Ｒは、直鎖状、分枝鎖状又は環状のアルキル基を表わす）で示される一価の脂肪族アルコールと（メタ）アクリル酸とのエステルが好ましく挙げられる。Ｒにおけるアルキル基の炭素数は、１〜１６が好ましく、１〜１４がより好ましく、２〜１４が特に好ましく、２〜１２が最も好ましい。
【００２５】
（メタ）アクリル酸アルキルエステルのアルキル基が有している１個以上の水素原子がヒドロキシ基によって置換されていてもよい。
【００２６】
（メタ）アクリル酸アルキルエステルとしては、例えば、メチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、ヘキシル（メタ）アクリレート、ｎ−オクチル（メタ）アクリレート、イソオクチル（メタ）アクリレート、２−エチルヘキシル（メタ）アクリレート、デシル（メタ）アクリレート、ドデシル（メタ）アクリレート、トリデシル（メタ）アクリレート、ヘキサデシル（メタ）アクリレート、シクロドデシル（メタ）アクリレート、シクロヘキシル（メタ）アクリレート、ヒドロキシエチルアクリレート、及びヒドロシキプロピルアクリレートなどが挙げられる。これらは、１種類のみを使用しても良いし、２種類以上を組み合わせて用いても良い。なお、本明細書において、（メタ）アクリレートとは、メタクリレート又はアクリレートを意味する。
【００２７】
なかでも、（メタ）アクリル酸アルキルエステルとしては、エチル（メタ）アクリレート、ｎ−オクチル（メタ）アクリレート、２−エチルヘキシル（メタ）アクリレート、及びドデシル（メタ）アクリレートが好ましい。
【００２８】
（メタ）アクリル酸アルキルエステル系共重合体は、ｎ−オクチル（メタ）アクリレート成分又は２−エチルヘキシル（メタ）アクリレート成分を含んでいることが好ましい。（メタ）アクリル酸アルキルエステル系共重合体中におけるｎ−オクチル（メタ）アクリレート成分又は２−エチルヘキシル（メタ）アクリレート成分の含有量は、４０重量％以上が好ましい。
【００２９】
（メタ）アクリル酸アルキルエステル系共重合体は、（メタ）アクリル酸アルキルエステル成分以外の他の単量体成分を含んでいてもよい。
【００３０】
他の単量体としては、例えば、１−ビニル−２−ピロリドン、アクリルアミド、ジメチルアクリルアミド、アクリロニトリル、（メタ）アクリル酸ジメチルアミノエチル、（メタ）アクリル酸ｔ−ブチルアミノエチル、酢酸ビニル、及びプロピオン酸ビニルなどが挙げられる。これらは、１種類のみを使用しても良いし、２種類以上を組み合わせて用いても良い。なかでも、１−ビニル−２−ピロリドンが好ましい。
【００３１】
本発明において、上述した通り、粘着層に用いられる（メタ）アクリル酸アルキルエステル系共重合体は、カルボキシ基を有するアクリル系単量体に由来する成分を含有していない。カルボキシ基を有するアクリル系単量体として、具体的には、（メタ）アクリル酸、及びアルキル基中の１個以上の水素原子がカルボキシ基によって置換された（メタ）アクリル酸アルキルエステル（“（メタ）アクリル酸カルボキシアルキルエステル”とも言う）などが挙げられる。（メタ）アクリル酸カルボキシアルキルエステルとしては、例えば、（メタ）アクリル酸２−カルボキシエチル、（メタ）アクリル酸２−カルボキシプロピル、（メタ）アクリル酸３−カルボキシプロピル、及び（メタ）アクリル酸４−カルボキシブチルなどが挙げられる。（メタ）アクリル酸カルボキシアルキルエステルに由来する成分を含有している（メタ）アクリル酸アルキルエステル系共重合体の市販品としては、ナショナルスターチ社製のデュロタック（Ｄｕｒｏｔａｋ）３８７−２３５３、３８７−２０５１、３８７−２０５２などを挙げることができる。
【００３２】
カルボキシ基を有するアクリル系単量体を用いて（メタ）アクリル酸アルキルエステル系共重合体を重合した場合、カルボキシ基は重合反応に関与しない。そのため、カルボキシ基を有するアクリル系単量体を用いて重合された（メタ）アクリル酸アルキルエステル系共重合体もまたカルボキシ基を有している。この（メタ）アクリル酸アルキルエステル系共重合体が有しているカルボキシ基は、粘着層中では、カルボキシ基（−ＣＯＯＨ）のまま、若しくはプロトンが遊離した遊離カルボキシ基（−ＣＯＯ−）として存在する。このようなカルボキシ基や遊離カルボキシ基は、リバスチグミンの分解を促進させて、リバスチグミンの保存安定性を低下させることがあると考えられる。
【００３３】
したがって、本発明では、粘着層に含まれている（メタ）アクリル酸アルキルエステル系共重合体は、カルボキシ基を有するアクリル系単量体に由来する成分を含有していない。しかしながら、リバスチグミンの分解をより高く低減するためには、粘着層に含まれている（メタ）アクリル酸アルキルエステル系共重合体は、カルボキシ基を含有していないことが好ましい。したがって、（メタ）アクリル酸アルキルエステル系共重合体の重合に用いられる単量体もカルボキシ基を有していないことが好ましい。
【００３４】
粘着層中では、（メタ）アクリル酸アルキルエステル系共重合体は、架橋剤によって架橋されていないことが好ましい。架橋剤としては、例えば、エポキシ化合物、ポリイソシアネート化合物、金属キレート化合物、及び金属アルコキシド化合物などが挙げられる。粘着層を製造する際に架橋剤を用いて（メタ）アクリル酸アルキルエステル系共重合体を架橋することによって、粘着層からのリバスチグミンの滲み出しやコールドフローを抑制することができる。しかしながら、架橋剤はリバスチグミンの分解を促進するため保存安定性を低下させる。
【００３５】
（メタ）アクリル酸アルキルエステル系共重合体中における（メタ）アクリル酸アルキルエステル及び１−ビニル−２−ピロリドンなどの単量体成分の種類及び共重合比を調整することによって、貼付剤の貼付性、並びに、リバスチグミンの放出性を調節することができる。
【００３６】
（メタ）アクリル酸アルキルエステル系共重合体としては、（メタ）アクリル酸２−エチルヘキシル成分と、（メタ）アクリル酸２−エチルヘキシル以外の、アルキル基の炭素数が６以上である（メタ）アクリル酸アルキルエステル成分とを含む共重合体（Ａ）が好ましく挙げられる。
【００３７】
（メタ）アクリル酸２−エチルヘキシル以外の（メタ）アクリル酸アルキルエステルにおけるアルキル基の炭素数は、６以上が好ましいが、６〜１６がより好ましい。
【００３８】
（メタ）アクリル酸２−エチルヘキシル以外の、アルキル基の炭素数が６以上である（メタ）アクリル酸アルキルエステルとしては、ヘキシル（メタ）アクリレート、ｎ−オクチル（メタ）アクリレート、イソオクチル（メタ）アクリレート、デシル（メタ）アクリレート、ドデシル（メタ）アクリレート、トリデシル（メタ）アクリレート、ヘキサデシル（メタ）アクリレート、シクロドデシル（メタ）アクリレート、シクロヘキシル（メタ）アクリレート、ヒドロキシエチルアクリレート、及びヒドロシキプロピルアクリレートなどが挙げられる。これらは、１種類のみを使用しても良いし、２種類以上を組み合わせて用いても良い。なかでも、ドデシル（メタ）アクリレートが好ましい。
【００３９】
共重合体（Ａ）は、アクリル酸２−エチルヘキシル成分と、メタクリル酸２−エチルヘキシル成分と、ドデシル（メタ）アクリレート成分とを含んでいることが好ましい。
【００４０】
共重合体（Ａ）中における（メタ）アクリル酸２−エチルヘキシル成分の含有量は、４０〜９５重量％が好ましく、７０〜９５重量％がより好ましく、７５〜９５重量％が特に好ましい。
【００４１】
共重合体（Ａ）中における（メタ）アクリル酸２−エチルヘキシル以外の、アルキル基の炭素数が６以上である（メタ）アクリル酸アルキルエステル成分の含有量は、５〜６０重量％が好ましく、５〜３０重量％がより好ましく、１０〜２５重量％が特に好ましい。
【００４２】
また、（メタ）アクリル酸アルキルエステル系共重合体としては、アルキル基の炭素数が１〜１２であるアクリル酸アルキルエステル成分と、１−ビニル−２−ピロリドン成分とを含む共重合体（Ｂ）も好ましく挙げられる。
【００４３】
アルキル基の炭素数が１〜１２であるアクリル酸アルキルエステルとしては、メチルアクリレート、エチルアクリレート、ｎ−プロピルアクリレート、イソプロピルアクリレート、ｎ−ブチルアクリレート、イソブチルアクリレート、ヘキシルアクリレート、ｎ−オクチルアクリレート、イソオクチルアクリレート、２−エチルヘキシルアクリレート、デシルアクリレート、及びドデシルアクリレートなど挙げられる。これらは、１種類のみを使用しても良いし、２種類以上を組み合わせて用いても良い。なかでも、エチルアクリレート、及びｎ−オクチルアクリレートが好ましく挙げられる。
【００４４】
共重合体（Ｂ）中におけるアルキル基の炭素数が１〜１２であるアクリル酸アルキルエステル成分の含有量は、４０〜９５重量％が好ましく、７０〜９５重量％がより好ましく、８０〜９５重量％が特に好ましい。
【００４５】
共重合体（Ｂ）中における１−ビニル−２−ピロリドン成分の含有量は、５〜６０重量％が好ましく、５〜３０重量％がより好ましく、５〜２０重量％が特に好ましい。
【００４６】
（メタ）アクリル酸アルキルエステル系共重合体の重合は、従来公知の方法にて行なえばよい。（メタ）アクリル酸アルキルエステル系共重合体の重合方法としては、例えば、重合開始剤の存在下で、上述のような単量体を溶液重合する方法などが挙げられる。（メタ）アクリル酸アルキルエステル系共重合体の重合方法としては、所定量の単量体、重合開始剤、及び溶媒を、撹拌装置及び気化溶媒の冷却還流装置を備えた反応器に供給し、６０〜８０℃の温度で４〜４８時間に亘って加熱して、上記単量体をラジカル重合反応させる方法が好ましく用いられる。
【００４７】
重合開始剤としては、例えば、２，２’−アゾビスイソブチロニトリル（ＡＩＢＮ）、１，１’−アゾビス（シクロヘキサン−１−カルボニトリル）、２，２’−アゾビス−（２，４’−ジメチルバレロニトリル）などのアゾビス系重合開始剤、ベンゾイルパーオキサイド（ＢＰＯ）、ラウロイルパーオキサイド（ＬＰＯ）、及びジターシャルブチルパーオキサイドなどの有機過酸化物が挙げられる。溶媒としては、例えば、酢酸エチルやトルエンなどが挙げられる。更に、上記重合反応は、窒素ガス雰囲気下で行なうことが好ましい。
【００４８】
粘着層中における（メタ）アクリル酸アルキルエステル系共重合体の含有量が少ないと、粘着層の凝集力が不足することがある。凝集力が不足している粘着層は、貼付剤を皮膚から剥離する際に皮膚に残るなどの問題を生じることがある。粘着層中における（メタ）アクリル酸アルキルエステル系共重合体の含有量が多いと、粘着層から充分な量のリバスチグミンを放出できるように、所定量のリバスチグミンを粘着層中に含有させることができないことがある。したがって、粘着層中における（メタ）アクリル酸アルキルエステル系共重合体の含有量は、５０〜９５重量％が好ましく、６０〜９０重量％がより好ましく、６４〜８５重量％が特に好ましく、７０〜８５重量％が最も好ましい。
【００４９】
上述した（メタ）アクリル酸アルキルエステル系共重合体を用いて形成された粘着層は、多量のリバスチグミンを含有させても貼付剤の保存安定性は良好であり、適度な粘着力があるにも関わらず皮膚から剥離する際に粘着層が皮膚に残ることがなく、更にリバスチグミンの経皮吸収性を高めることができる。したがって、上記（メタ）アクリル酸アルキルエステル系共重合体は、リバスチグミンを担持させる粘着剤として好適に用いられる。
【００５０】
従来の貼付剤では抗酸化剤又はリバスチグミンの揮発抑制剤を含有させないと、貼付剤の保存中にリバスチグミンの分解が生じ保存安定性が低下したり、貼付剤の製造時にリバスリグミンが揮散してリバスリグミンの含有量が低下するなどの問題があった。しかしながら、本発明の貼付剤では、（メタ）アクリル酸アルキルエステル系共重合体がリバスチグミンの保存安定性に優れているため、抗酸化剤又は揮発抑制剤を添加する必要がない。
【００５１】
粘着層には、その物性を損なわない範囲内において、相溶化剤、充填剤などの他の添加剤を含有していることが好ましい。
【００５２】
相溶化剤によれば、リバスチグミンと（メタ）アクリル酸アルキルエステル系共重合体との相溶性を向上させ、リバスチグミンの保存安定性を高めることができる。このような相溶化剤としては、リバスチグミンとアクリル粘着剤の両方に相溶する添加物であれば特に限定されず、例えば、ミリスチン酸イソプロピル、オレイン酸デシル、アジピン酸イソプロピルなどのエステル類；ミリスチルアルコール、セタノール、オクチルドデカノール、イソステアリルアルコール、及びステアリルアルコールなどの１価アルコール類；オクタンジオールなどの２価アルコール類；オレイン酸、及びステアリン酸などの酸類；並びに流動パラフィンなどが挙げられる。なかでも、ミリスチルアルコール、セタノール、オクチルドデカノール、イソステアリルアルコール、及びステアリルアルコールなどの１価アルコール類が好ましく、ステアリルアルコールがより好ましい。
【００５３】
粘着層中における相溶化剤の含有量が多いと、粘着層の凝集力が低下して貼付剤を皮膚から剥離する際に粘着層が皮膚に残ることがある。したがって、粘着層中における相溶化剤の含有量は、２０重量％以下が好ましく、０．０１〜１０重量％がより好ましく、０．１〜５重量％が特に好ましい。
【００５４】
充填剤によれば、粘着層の粘着力を調節することができる。このような充填剤としては、例えば、無水ケイ酸、酸化チタン、及び酸化亜鉛などの無機充填剤；炭酸カルシウム、及びステアリン酸マグネシウムなどの有機金属塩類；乳糖、結晶セルロース、エチルセルロース、及び低置換度ヒドロキシプロピルセルロースなどのセルロース誘導体；ポリアクリル酸、並びにポリメタクリル酸などが挙げられる。なかでも、無水ケイ酸、酸化チタン、及び酸化亜鉛などの無機充填剤が好ましく、無水ケイ酸がより好ましい。
【００５５】
粘着層中における充填剤の含有量が多いと、貼付剤の粘着力を過度に低下させることがある。したがって、粘着層中における充填剤は、５重量％以下が好ましく、０．０１〜５重量％がより好ましく、０．１〜１重量％が特に好ましい。
【００５６】
支持体の一面には複数の粘着層が積層一体化されていてもよいが、一層の粘着層のみが支持体の一面に積層一体化されていることが好ましい。
【００５７】
粘着層の厚みが薄いと、所望の薬物血中濃度を得るために必要な量のリバスチグミンを粘着層中に含有させることができないことがある。また、粘着層の厚みが厚いと、貼付剤の保存時や使用中に粘着層が支持体からはみ出したり貼付剤の貼付感が低下したり、粘着層の製造時における溶剤の除去に時間を要し、貼付剤の製造効率が低下したりすることがある。したがって、粘着層の厚みは、１０〜５００μｍが好ましく、５０〜２５０μｍがより好ましく、５０〜２００μｍが特に好ましく、７０〜１５０μｍが最も好ましい。
【００５８】
粘着層が積層一体化される支持体は、粘着層中の薬物の損失を防いで粘着層を保護するために用いられる。また、支持体には、貼付剤に自己支持性を付与するための強度を有していると共に、貼付剤に良好な貼付感を付与するための柔軟性を有していることが求められる。
【００５９】
このような支持体としては、特に限定されず、例えば、非発泡樹脂シート、発泡樹脂シート、不織布、織布、編布、アルミニウムシート、及びこれらを組み合わせた積層シートが挙げられる。
【００６０】
そして、非発泡樹脂シート及び発泡樹脂シートを構成する樹脂としては、例えば、酢酸セルロース、エチルセルロース、レーヨン、ポリエチレンテレフタレート、可塑化酢酸ビニル−塩化ビニル共重合体、ナイロン、エチレン−酢酸ビニル共重合体、可塑化ポリ塩化ビニル、ポリウレタン、ポリエチレン、ポリプロピレン、ポリ塩化ビニリデンなどが挙げられ、ポリエチレンテレフタレートが好ましい。
【００６１】
不織布を構成する素材としては、例えば、ポリエチレン、ポリプロピレン、エチレン−酢酸ビニル共重合体、エチレン−（メタ）アクリル酸メチル共重合体、ナイロン、ポリエステル、ビニロン、ＳＩＳ共重合体、ＳＥＢＳ共重合体、レーヨン、綿などが挙げられ、ポリエステルが好ましい。
【００６２】
支持体としては、その柔軟性や、リバスチグミンの損失防止効果の観点から、不織布と非発泡樹脂シートとが積層一体化されてなる積層シート、及びポリエチレンテレフタレートシートが好ましく、ポリエチレンテレフタレートシートがより好ましい。
【００６３】
粘着層中の薬物の損失防止や粘着層を保護する目的で、粘着層は、剥離シートによって剥離自在に被覆、保護されていることが好ましい。
【００６４】
剥離シートとしては、粘着層と対向させる面に離型処理が施されている剥離基材が挙げられる。剥離基材としては、例えば、ポリエチレンテレフタレート、ポリエチレン、ポリプロピレン、ポリ塩化ビニル、ポリ塩化ビニリデンなどからなる樹脂フィルムや、紙などが挙げられる。そして、離型処理は、例えば、剥離基材の粘着層と対向させる面にシリコーンなどの離型剤を塗布することにより行われる。
【００６５】
また、剥離シートのバリア性を向上させるために、剥離シートにアルミ箔やアルミ蒸着層が積層一体化されていていることが好ましい。さらに、剥離基材が紙からなる場合、剥離基材のバリア性を向上させる目的で、紙からなる剥離基材にポリビニルアルコールなどの樹脂を含浸させてもよい。
【００６６】
次に、本発明の貼付剤の製造方法を説明する。上記貼付剤の製造方法は、特に限定されないが、例えば、（１）リバスチグミン、（メタ）アクリル酸アルキルエステル系共重合体及び必要に応じて添加剤を酢酸エチルなどの溶剤中に加え、均一になるまで攪拌して粘着層溶液を得た後、この粘着層溶液を支持体の一面に塗工して乾燥させることにより支持体の一面に積層一体化されてなる粘着層を得、必要に応じて、粘着層に剥離シートを、剥離シートの離型処理が施された面が粘着層に対向した状態となるように、積層する方法や、（２）リバスチグミン、（メタ）アクリル酸アルキルエステル系共重合体及び必要に応じて添加される添加剤を酢酸エチルなどの溶剤中に加え、均一になるまで攪拌して粘着層溶液を得た後、この粘着層溶液を剥離シートの離型処理が施された面上に塗工して乾燥させることによって剥離シート上に粘着層を形成し、この粘着層に支持体を積層一体化させる方法などが挙げられる。
【実施例】
【００６７】
以下に、本発明を実施例を用いてより具体的に説明するが、本発明はこれに限定されない。【００６８】
（アクリル粘着剤Ａの調製）
アクリル粘着剤Ａの調製を下記の要領で行なった。ドデシルメタクリレート１３重量部、２−エチルヘキシルメタクリレート７８重量部及び２−エチルヘキシルアクリレート９重量部を含む単量体、並びに、酢酸エチル５０重量部からなる反応液を４０リットルの重合機に供給した。その後、重合機内を８０℃の窒素雰囲気とした。そして、上記反応液に、ベンゾイルパーオキサイド０．５重量部をシクロヘキサン５０重量部に溶解させてなる重合開始剤溶液を、２４時間かけて加えながら上記単量体を共重合させた。重合完了後に上記反応液に更に酢酸エチルを加えて、ドデシルメタクリレート−２−エチルヘキシルメタクリレート−２−エチルヘキシルアクリレート共重合体からなるアクリル粘着剤Ａの含有量が３５重量％であるアクリル粘着剤溶液Ａを得た。【００６９】
（アクリル粘着剤Ｂの調製）
アクリル粘着剤Ｂの調製を下記の要領で行なった。エチルアクリレート１００重量部、ｎ−オクチルアクリレート８０重量部及び１−ビニル−２−ピロリドン２０重量部を含む単量体、並びに、酢酸エチル２００重量部からなる反応液をセパラブルフラスコに供給した。その後、このセパラブルフラスコ内を８０℃の窒素雰囲気とした。そして、この反応液に、ベンゾイルパーオキサイド１重量部を酢酸エチル１００重量部に溶解させてなる重合開始剤溶液を、２７時間かけて加えながら上記単量体を重合させた。重合完了後に上記反応液に更に酢酸エチルを加えて、エチルアクリレート−ｎ−オクチルアクリレート−１−ビニル−２−ピロリドン共重合体からなるアクリル粘着剤Ｂの含有量が３２重量％であるアクリル粘着剤溶液Ｂを得た。【００７０】
（アクリル粘着剤Ｃの調製）
アクリル粘着剤Ｃの調製を下記の要領で行なった。２−エチルヘキシルアクリレート１９０重量部、アクリル酸１０重量部を含む単量体、並びに、酢酸エチル５０重量部からなる反応液を４０リットルの重合機に供給した。その後、重合機内を８０℃の窒素雰囲気とした。そして、上記反応液に、ベンゾイルパーオキサイド０．５重量部をシクロヘキサン５０重量部に溶解させてなる重合開始剤溶液を、２４時間かけて加えながら上記単量体を共重合させた。重合完了後に上記反応液に更に酢酸エチルを加えて、２−エチルヘキシルアクリレート−アクリル酸共重合体からなるアクリル粘着剤Ｃの含有量が３５重量％であるアクリル粘着剤溶液Ｃを得た。【００７１】
（実施例１〜１２）
リバスチグミン、アクリル粘着剤溶液Ａ、アクリル粘着剤溶液Ｂ、ステアリルアルコール（高級アルコール工業社製）、及び軽質無水ケイ酸（日本アエロジル社製、Ａ２００）を混合し、固形分の濃度が２５重量％になるように溶媒として酢酸エチルを加えた後、均一になるまで混合して、粘着層溶液を作製した。【００７２】
次に、厚さ３８μｍのポリエチレンテレフタレートフィルムからなる剥離基材の一面にシリコーンが塗布されることにより離型処理が施された剥離シートを用意した。この剥離シートの離型処理面に粘着層溶液を塗布し、８０℃で３０分間乾燥させることにより、剥離シートの離型処理面に表１に示す厚さの粘着層が形成された積層体を作製した。なお、粘着層中における各成分の含有量を表１に示した。【００７３】
そして、厚さ３８μｍのポリエチレンテレフタレートフィルムからなる支持体を用意した。この支持体の一面と、上記積層体の粘着層とが対向するように重ね合わせて、積層体の粘着層を支持体に転写させて積層一体化させることによって貼付剤を製造した。【００７４】
（比較例１〜４）
リバスチグミン、アクリル粘着剤溶液Ｃ、ポリイソシアネート、高分子量のポリイソブチレン（ＢＡＳＦ社製、オパノールＢ−１００）、中分子量のポリイソブチレン（ＪＸ日鉱日石社製、ハイモール５Ｈ）、スチレンイソプレンスチレンブロック共重合体（ＪＳＲ社製）、水素化石油樹脂（荒川化学工業社製、アルコンＰ−８５）、シリコン粘着剤（ダウケミカル社製、Ｂｉｏ  ＰＳＡ  Ｑ７−４３０２）、及びシリコンオイル（ダウケミカル社製、Ｑ７−９１２０）を、各成分の含有量が表２に示した値となっている粘着層が得られるように混合した以外は、実施例１と同様にして粘着層溶液を作製し、これを用いて貼付剤を得た。なお、比較例２〜４では、粘着層溶液の作製時に使用した溶媒として酢酸エチルに代えてトルエンを使用した。【００７５】
実施例及び比較例で得られた貼付剤について、保存安定性（薬物濃度）及び保存安定性（耐コールドフロー性）を下記の要領で測定した。また、実施例及び比較例で得られた貼付剤について、透過性試験及び貼付試験を下記の要領で行った。これらの結果を表１及び表２に示した。【００７６】
［保存安定性：薬物濃度］
製造直後の貼付剤から面積３ｃｍ2の試験片を６片切り出した後、遮光した包材に密封した。その後、３片の試験片を４℃にて、残り３片の試験片を６０℃にて２週間保存した。保存後、それぞれの試験片の重量Ｗｔ（ｇ）を測定した。剥離シートを剥がしてから、抽出液（酢酸エチル：メタノール（重量比）＝３：２）を用いて、粘着層中のリバスチグミンを抽出し、ＨＰＬＣを用いて粘着層中のリバスチグミン重量Ｗｒ（ｇ）を定量した。支持体を酢酸エチルまたはトルエンを用いて洗浄した後に乾燥させ、剥離シートと支持体を合わせた重量Ｗｐ（ｇ）を測定した。そして、下記式（１）を用いて粘着層中のリバスチグミン濃度を算出した。
リバスチグミン濃度（％）＝［Ｗｒ／（Ｗｔ−Ｗｐ）］×１００・・式(1)【００７７】
４℃にて保存した試験片３片の粘着層中におけるリバスチグミン濃度の平均をＣ4、６０℃にて保存した試験片３片の粘着層中におけるリバスチグミン濃度の平均をＣ60とし、下記式（２）を用いてリバスチグミンの残存率を算出した。
リバスチグミン残存率（％）＝Ｃ60／Ｃ4×１００・・式(2)【００７８】
［保存安定性（耐コールドフロー性）］
製造直後の貼付剤から面積３ｃｍ2の試験片を６片切り出し、各試験片の重量を測定し、遮光した包材に密封して、３片の試験片を４℃にて、残り３片の試験片を６０℃にて２週間保存した。保存後、包材から試験片を取り出し、試験片の外周からはみ出た粘着層がある場合ははみ出た部位を試験片から取り除き、試験片の重量を測定した。４℃にて保存した試験片の総重量をＴ4、６０℃にて保存した試験片３片の総重量をＴ60とし、下記式（３）を用いて粘着層の重量変化率を算出した。
粘着層の重量変化率（％）＝Ｔ60／Ｔ4×１００・・式(3)【００７９】
［透過性試験］
製造直後の貼付剤から直径が２ｃｍの試験片を切り出した。一方、３７℃に保持されたＦｒａｎｚ型の拡散セルに、ヘアレスマウス（雄、８〜１０週齢）の背部から摘出した皮膚を固定した。この皮膚の上端部に試験片をその粘着層によって貼付した。皮膚の下端部をリセプター液中に浸漬した。なお、ｐＨ７．２に調整した生理食塩水をリセプター液として用いた。【００８０】
試験片を皮膚に貼付してから２４時間後に、皮膚下側のリセプター液を採取し、リバスチグミン濃度をＨＰＬＣを用いて測定した。なお、試験片を３枚用意し、試験片毎に２４時間後におけるリバスチグミン濃度を上記要領で測定した。そして、リバスチグミン濃度とリセプター液量から求められるリバスチグミン透過量を算出し、試験片毎に算出されたリバスチグミン透過量を相加平均し、その値をリバスチグミンの累積皮膚透過量（ｍｇ／ｃｍ2／２４ｈｒ）とした。【００８１】
［貼付試験］
製造直後の貼付剤から面積が５ｃｍ2の試験片を切り出し、ウサギ（雄、１６〜１８週齢）の剃毛した背部の皮膚に試験片を貼付した。貼付から６時間後と２４時間後に試験片の貼付状態を観察した。表１において、貼付直後と変化が見られない場合を「良（good）」とし、皮膚から脱落している場合を「不可（very bad）」とし、脱落はしてないが貼付位置がずれている場合を「不良（bad）」とした。【００８２】
【表１】
2013031992.tif 000002
【００８３】
【表２】
2013031992.tif 000003
【産業上の利用可能性】
【００８４】
本発明の貼付剤は、保存安定性に優れ、且つリバスチグミンの皮膚透過性がアルツハイマー病の治療に必要な経皮吸収量が得られる程度まで高められている。したがって、このような貼付剤は、リバスチグミンの経皮吸収製剤として好適に用いられる。
【国際調査報告】
2013031992.tif 000004
2013031992.tif 000005
2013031992.tif 000006
2013031992.tif 000007